(57)【特許請求の範囲】
【請求項１】
次式（化１）で表される芳香族ジアミン化合物。
【化１】
0005546210.tif 000013
（式中のＲ１，Ｒ２，Ｒ３，Ｒ４はそれぞれ独立に、水素原子又は炭素数１〜４の低級アルキル基を示す）
【請求項２】
次式（化２）で表される、請求項１に記載の芳香族ジアミン化合物。
【化２】
0005546210.tif 000014
【請求項３】
次式（化３）で表されるトリアジンジクロリドとジアミン化合物を塩基存在下に反応させて次式（化４）で表される芳香族ジアミン化合物を誘導することを特徴とする芳香族ジアミン化合物の製造方法。
【化３】
0005546210.tif 000015
（式中のＲ１およびＲ４はそれぞれ独立に、水素原子又は炭素数１〜４の低級アルキル基を示す）
【化４】
0005546210.tif 000016
（式中のＲ１，Ｒ２，Ｒ３，Ｒ４はそれぞれ独立に、水素原子又は炭素数１〜４の低級アルキル基を示す）
【請求項４】
次式（化５）で表されるトリアジンジクロリドとジアミン化合物を塩基存在下に反応させて、次式（化６）で表される芳香族ジアミン化合物を誘導することを特徴とする、請求項３に記載の芳香族ジアミン化合物の製造方法。
【化５】
0005546210.tif 000017
【化６】
0005546210.tif 000018
【請求項５】
前記塩基として、炭酸カリウム、炭酸ナトリウム、炭酸セシウム、炭酸水素カリウム、炭酸水素ナトリウム及び炭酸水素セシウムから選ばれる１種以上を用いることを特徴とする請求項３又は４に記載の芳香族ジアミン化合物の製造方法。
【請求項６】
反応時の溶媒として、テトラヒドロフラン（ＴＨＦ）、ジオキサン、アセトン、メチルエチルケトン、シクロヘキサノン、Ｎ，Ｎ−ジメチルホルムアミド（ＤＭＦ）、Ｎ，Ｎ−ジメチルアセトアミド（ＤＭＡｃ）、Ｎ−メチルピロリドン（ＮＭＰ）、１，３−ジメチル−２−イミダゾリジノン（ＤＭＩ）を使用することを特徴とする請求項３乃至５のいずれかに記載の芳香族ジアミン化合物の製造方法。
【請求項７】
反応温度が２０〜２００℃であることを特徴とする請求項３乃至６のいずれかに記載の芳香族ジアミン化合物の製造方法。
【請求項８】
前記トリアジンジクロリドは、塩化シアヌルとエチニルフェニルアミン化合物を塩基存在下に反応させて製造することを特徴とする請求項３乃至７のいずれかに記載の芳香族ジアミン化合物の製造方法。
【請求項９】
請求項１又は２に記載の芳香族ジアミン化合物を用いて合成した芳香族ポリイミド合成樹脂。
【請求項１０】
請求項１又は２に記載の芳香族ジアミン化合物と、ペルフルオロノネニル基含有ジアミン（ＦＮＤＡ）とを用いて合成した含フッ素芳香族ポリイミド合成樹脂。
【請求項１１】
さらにビフェニルテトラカルボン酸二無水物を用いて合成した請求項９又は１０に記載の芳香族ポリイミド合成樹脂。
【発明の詳細な説明】
【技術分野】
【０００１】
本発明は、新規な芳香族ジアミン化合物及びその製造方法並びに該芳香族ジアミン化合物を原料とした合成樹脂に関する。より詳しくは、エチニルフェニルアミノ置換トリアジン骨格を有する芳香族ジアミン化合物とその製造方法並びに該芳香族ジアミン化合物を原料とした合成樹脂に関する。
【背景技術】
【０００２】
従来の全芳香族ポリイミド、ポリアミド，ポリアゾメチンなどは優れた耐熱性を有すると共に、優れた機械的特性を有し、広く工業材料として使用されてきたが、これらの多くは有機溶媒に不溶であり、その成形性に多くの問題があった。
このような合成樹脂の中でアリール基を置換したポリイミドやポリアミドは有機溶媒に可溶であることが知られている（例えば，非特許文献１、非特許文献２）。
従って、かさ高いエチニルフェニルアミノ置換トリアジン骨格を有する芳香族ジアミン化合物を用いることにより、有機溶媒に可溶な（すなわち成形性に優れる）耐熱性合成樹脂を得ることが期待されている。
しかし、かかる期待や多くの試みにも関わらずトリアジン骨格を有する芳香族ジアミン化合物の合成に成功した例は未だ報告されておらず、トリアジン骨格を有する芳香族ジアミン化合物は、その製造方法も解明されていないため存在していない。
その結果、トリアジン骨格を有する芳香族ジアミン化合物から得られる合成樹脂が、優れた耐熱性、機械的特性及び成形性を実際に有しているかどうかも知られていない。
【０００３】
一方、特許文献１には、加熱による架橋が可能なペンダントフェニルエチニル基を有するポリイミドなどの高分子化合物の製造に用いられる芳香族ジアミン化合物であって、柔軟性に優れた骨格を有し、ポリイミドの熱成形性に寄与する芳香族ジアミン化合物が記載されている。該公報の段落番号（００２６）の式（５）には、１ ， ３ − ビス（ ３ − アミノフェノキシ） − ５ − （ フェニルエチニル） ベンゼンが記載されている。
しかし、この特許文献１記載技術では、基本骨格はトリアジン骨格ではなく、フェニルエチニル基が直接ベンゼン環に導入された骨格であり、該ポリイミドは熱成形性に優れているものの、溶解性に優れていないという問題があった。
【先行技術文献】
【特許文献】
【０００４】
【特許文献１】特開２００７−２９７３１９号公報
【非特許文献】
【０００５】
【非特許文献１】大石好行等，Ｊ．Ｐｏｌｙｍ．Ｓｃｉ．，Ｐａｒｔ  Ａ，Ｐｏｌｙｍ．Ｃｈｅｍ． ２８巻，１７６３頁（１９９０年）
【非特許文献２】Ｊ．Ｐｏｌｙｍ．Ｓｃｉ．，Ｐａｒｔ  Ａ，Ｐｏｌｙｍ．Ｃｈｅｍ． ３０巻，１０２７頁（１９９２年）
【発明の概要】
【発明が解決しようとする課題】
【０００６】
本発明は、かかる問題を解決するべく、耐熱性および機械的特性に優れ、しかも有機溶媒に溶解できる成形性に優れた耐熱性合成樹脂の原料となる新規な芳香族ジアミン化合物及びその製造方法並びに該芳香族ジアミン化合物を原料とした合成樹脂を提供することを目的とする。
【課題を解決するための手段】
【０００７】
請求項１に係る発明は、次式（化１）で表される芳香族ジアミン化合物に関する。
【０００８】
【化１】
0005546210.tif 000002
（式中のＲ１，Ｒ２，Ｒ３，Ｒ４はそれぞれ独立に、水素原子又は炭素数１〜４の低級アルキル基を示す）
【０００９】
請求項２に係る発明は、次式（化２）で表される、請求項１に記載の芳香族ジアミン化合物に関する。
【００１０】
【化２】
0005546210.tif 000003
【００１１】
請求項３に係る発明は、次式（化３）で表されるトリアジンジクロリドとジアミン化合物を塩基存在下に反応させて次式（化４）で表される芳香族ジアミン化合物を誘導することを特徴とする芳香族ジアミン化合物の製造方法に関する。
【００１２】
【化３】
0005546210.tif 000004
（式中のＲ１およびＲ４はそれぞれ独立に、水素原子又は炭素数１〜４の低級アルキル基を示す）
【００１３】
【化４】
0005546210.tif 000005
（式中のＲ１，Ｒ２，Ｒ３，Ｒ４はそれぞれ独立に、水素原子又は炭素数１〜４の低級アルキル基を示す）
【００１４】
請求項４に係る発明は、次式（化５）で表されるトリアジンジクロリドとジアミン化合物を塩基存在下に反応させて次式（化６）で表される芳香族ジアミン化合物を誘導することを特徴とする、請求項３に記載の芳香族ジアミン化合物の製造方法に関する。
【００１５】
【化５】
0005546210.tif 000006
【００１６】
【化６】
0005546210.tif 000007
【００１９】
請求項５に係る発明は、前記塩基として、炭酸カリウム、炭酸ナトリウム、炭酸セシウム、炭酸水素カリウム、炭酸水素ナトリウム及び炭酸水素セシウムから選ばれる１種以上を用いることを特徴とする請求項３又は４に記載の芳香族ジアミン化合物の製造方法に関する。
【００２０】
請求項６に係る発明は、反応時の溶媒として、テトラヒドロフラン（ＴＨＦ）、ジオキサン、アセトン、メチルエチルケトン、シクロヘキサノン、Ｎ，Ｎ−ジメチルホルムアミド（ＤＭＦ）、Ｎ，Ｎ−ジメチルアセトアミド（ＤＭＡｃ）、Ｎ−メチルピロリドン（ＮＭＰ）、１，３−ジメチル−２−イミダゾリジノン（ＤＭＩ）を使用することを特徴とする請求項３乃至５のいずれかに記載の芳香族ジアミン化合物の製造方法に関する。
【００２１】
請求項７に係る発明は、反応温度が２０〜２００℃であることを特徴とする請求項３乃至６のいずれかに記載の芳香族ジアミン化合物の製造方法に関する。
【００２２】
請求項８に係る発明は、前記トリアジンジクロリドは、塩化シアヌルとエチニルフェニルアミン化合物を塩基存在下に反応させて製造することを特徴とする請求項３乃至７のいずれかに記載の芳香族ジアミン化合物の製造方法に関する。
【００２３】
請求項９に係る発明は、請求項１又は２に記載の芳香族ジアミン化合物を用いて合成した芳香族ポリイミド合成樹脂に関する。
【００２４】
請求項１０に係る発明は、請求項１又は２に記載の芳香族ジアミン化合物と、ペルフルオロノネニル基含有ジアミン（ＦＮＤＡ）とを用いて合成した含フッ素芳香族ポリイミド合成樹脂に関する。
【００２５】
請求項１１に係る発明は、さらにビフェニルテトラカルボン酸二無水物を用いて合成した請求項９又は１０に記載の芳香族ポリイミド合成樹脂に関する。
【発明の効果】
【００２６】
請求項１及び２に係る発明によれば、耐熱性および機械的特性に優れ、しかも有機溶媒に溶解できる成形性に優れた耐熱性合成樹脂の原料となる新規な芳香族ジアミン化合物を提供することができる。
請求項３及び４に係る発明によれば、トリアジンジクロリドを原料として、耐熱性および機械的特性に優れ、しかも有機溶媒に溶解できる成形性に優れた耐熱性合成樹脂の原料となる新規な芳香族ジアミン化合物を製造することができる。
請求項５乃至７に係る発明によれば、本発明の芳香族ジアミン化合物を収率よく製造することができる。
請求項８に係る発明によれば原料となるトリアジンクロリドを容易に製造することができるので本発明の芳香族ジアミン化合物を大量に製造することができる。
請求項９乃至１１に係る発明によれば易加工性と耐溶剤性を有するコーティング合成樹脂を提供することができる。
【図面の簡単な説明】
【００２７】
【図１】２，４‐ビス（ｐ‐アミノアニリノ）‐６‐（ｐ‐エチニルアニリノ）‐１，３，５‐トリアジン（式ＩＩ）の１Ｈ  ＮＭＲの図を表わしたものである。
【図２】２，４‐ビス（ｐ‐アミノアニリノ）‐６‐（ｐ‐エチニルアニリノ）‐１，３，５‐トリアジン（式ＩＩ）の１３Ｃ  ＮＭＲの図を表わしたものである。
【図３】ペルフルオロノネニル基含有ジアミン化合物とエチニル基含有ジアミン化合物からポリイミドフィルムを作成する反応式を表した図である。
【発明を実施するための形態】
【００２８】
本発明者は、トリアジン骨格を有する芳香族ジアミン化合物を得る方法について鋭意研究を行った。かかる化合物を合成するための条件は、多大に上り、その条件を洗い直したところ、使用する原料に左右されることが判明した。ただ、同じ材料であっても、合成がなされる場合となされない場合とがあり、一定の原料の選択は、必要条件ではあるが、その他にも合成を左右する条件が存在することが分かった。多大な合成条件を鋭意研究し、その条件を解明し、本発明をなすに到った。
以下、本発明を具体的に説明する。
【００２９】
本発明は、以下の一般式（Ｉ）で表される芳香族ジアミン化合物である。
【００３０】
【化８】
0005546210.tif 000008
（式中のＲ１、Ｒ２、Ｒ３、Ｒ４はそれぞれ独立に、水素原子又は炭素数１〜４の低級アルキル基を示す。）
好ましくは、式（ＩＩ）で表される芳香族ジアミン化合物（２，４‐ビス（ｐ‐アミノアニリノ）‐６‐（ｐ‐エチニルアニリノ）‐１，３，５‐トリアジン）である。
【００３１】
【化９】
0005546210.tif 000009
【００３２】
本発明の一般式（Ｉ）で表される芳香族ジアミン化合物は以下の一般式（ＩＩＩ）によって表されるトリアジンジクロリドを原料として製造することができる。
【００３３】
【化１０】
0005546210.tif 000010
（式中のＲ１およびＲ４はそれぞれ独立に、水素原子又は炭素数１〜４の低級アルキル基を示す。）
【００３４】
好ましい化合物である上記式（ＩＩ）で表される芳香族ジアミン化合物は、以下の式（ＩＶ）で表されるトリアジンジクロリドを原料として製造することができる。
【００３５】
【化１１】
0005546210.tif 000011
【００３６】
この上記一般式（ＩＶ）によって表されるトリアジンジクロリドは、塩化シアヌルとエチニルフェニルアミン化合物を塩基存在下で反応させることにより、容易に製造することができる。
【００３７】
上記一般式（Ｉ）および式（ＩＩ）によって表される芳香族ジアミン化合物の製造は、それぞれ上記一般式（ＩＩＩ）および式（ＩＶ）で表されるトリアジンジクロリドを原料として、一段階の工程で行われる。
以下、代表的な例によって説明する。
【００３８】
上記一般式（Ｉ）および式（ＩＩ）で表される芳香族ジアミン化合物は、それぞれ上記一般式（ＩＩＩ）および式（ＩＶ）で表されるトリアジンジクロリドと過剰のジアミン化合物を塩基存在下に反応させることによって得られる。
【００３９】
ジアミン化合物の量は，トリアジンジクロリドの量の１０〜２０倍molとすることが好ましい。１０倍molより少なければトリアジンジクロリドとジアミン化合物の重合が起こってしまい，２０倍molより多ければ目的とする芳香族ジアミン化合物の製造効率が低くなるので，いずれの場合も収率が悪くなり好ましくないからである。
【００４０】
反応溶媒中には塩基を存在させることで、副生する塩化水素を中和することができる。
この反応に用いる塩基としては、炭酸カリウム、炭酸ナトリウム、炭酸セシウム、炭酸水素カリウム、炭酸水素ナトリウム、炭酸水素セシウムなどが好ましい。
【００４１】
反応溶媒としては、テトラヒドロフラン（ＴＨＦ）、ジオキサンなどのエーテル系溶媒、アセトン、メチルエチルケトン、シクロヘキサノンなどのケトン系溶媒、Ｎ,Ｎ−ジメチルホルムアミド（ＤＭＦ）、Ｎ,Ｎ−ジメチルアセトアミド（ＤＭＡｃ）、Ｎ−メチルピロリドン（ＮＭＰ）、１，３-ジメチル-２-イミダゾリジノン（ＤＭＩ）などの非プロトン性極性溶媒が好ましい。
【００４２】
反応温度は２０〜２００℃が好ましい。２０℃より低い温度もしくは２００℃よりも高い温度であれば、芳香族ジアミン化合物を製造することができないからである。尚、経済的には３０℃〜１５０℃の温度範囲がより好ましい。
【００４３】
反応時間は用いた試薬の種類や量、溶媒の種類、反応温度などによって異なるが、一般に数十分から数日間反応させるのが好ましい。
【００４４】
このようにして得られる上記一般式（Ｉ）および式（ＩＩ）の芳香族ジアミン化合物はそのまま種々の高分子化合物の原料となる。
【実施例】
【００４５】
以下、本発明を実施例によって具体的に説明するが、本発明は下記実施例に限定されるものではない。
【００４６】
〈試験方法〉
以下の実施例において、得られる化合物の組成・構造の同定等は、次の手法により行った。
（Ａ）ＦＴ‐ＩＲ（フーリエ変換赤外分光法）（ＫＢｒ，ｃｍ−１）：ＪＡＳＣＯ  ＦＴ-ＩＲ４２００を用いて、ＫＢr錠剤法により測定した。
（Ｂ）１Ｈ  ＮＭＲ（核磁気共鳴分光法）（４００ＭＨｚ，ｐｐｍ）：Ｂｕｒｕｋｅｒ  ＡＣ４００を用いて、テトラメチルシラン（ＴＭＳ）を含む重水素化溶媒中で測定した。
（Ｃ）１３Ｃ  ＮＭＲ（核磁気共鳴分光法）（１００Ｈｚ，ｐｐｍ）：Ｂｕｒｕｋｅｒ  ＡＣ４００を用いて、テトラメチルシラン（ＴＭＳ）を含む重水素化溶媒中で測定した。
（Ｄ）元素分析：ＰｅｒｋｉｎＥｌｍｅｒ２４００を用いて、炭素、水素および窒素元素の定量分析を行った。
【００４７】
（実施例１）
（トリアジンジクロリドの製造）
以下の操作により、芳香族ジアミン化合物の原料となるトリアジンジクロリドの製造を行った。
【００４８】
〈操作〉
マグネット攪拌子、塩化カルシウム管、滴下ロートおよび温度計を備えた５００ｍＬの三口フラスコに、１８．４４ｇ（０．１０ｍｏｌ）の塩化シアヌルと１００ｍＬのテトラヒドロフラン（ＴＨＦ）を入れ、攪拌しながら溶解させた後に、氷浴で０〜５℃に冷却した。１１．７２ｇ（０．１０ｍｏｌ）のｐ‐エチニルアニリンを６０ｍＬのＴＨＦに溶かした溶液を温度上昇に注意しながらゆっくりと滴下し、０〜５℃で２時間撹拌した。
【００４９】
次に、５．３０ｇ（０．０５ｍｏｌ）の炭酸ナトリウムを３０ｍＬの蒸留水に溶かした水溶液を、温度上昇に注意しながらゆっくりと滴下し、０〜５℃で２時間撹拌した。その後、反応混合物を飽和食塩水で洗浄し、有機層を回収した。有機層を無水硫酸ナトリウムで一晩乾燥した。無水硫酸ナトリウムをろ別した後、ろ液からＴＨＦを留去することにより、６‐（ｐ‐エチニルアニリノ）‐１，３，５‐トリアジン‐２，４‐ジクロリドの粗生成物を得た。これをヘキサン／トルエンの混合溶媒により再結晶した後、１４０℃／０．１Ｔｏｒｒで昇華精製し、さらに再結晶を行い、８０℃で９時間減圧乾燥した。
【００５０】
上記の操作により得られた結晶について特性を調査した。その結果を以下に示す。
〈結果〉
（１）形状：無色針状結晶
（２）収率：５４％（１４．３ｇ）
（３）融点：１９９〜２００℃
（４）ＦＴ‐ＩＲ（ＫＢｒ，ｃｍ−１）：３２８７（Ｎ-Ｈ），２１０４（Ｃ≡Ｃ），１６１５（Ｃ＝Ｃ），１５４１（Ｃ＝Ｎ）
（５）１Ｈ  ＮＭＲ（４００ＭＨｚ，ａｃｅｔｏｎｅ‐ｄ6，ｐｐｍ）：３．６５（ｓ，１Ｈ，Ｃ≡ＣＨ），７．５４（ｄ，２Ｈ，ｐｈｅｎｙｌｅｎｅ），７．７９（ｄ，２Ｈ，ｐｈｅｎｙｌｅｎｅ），１０．０２（ｓ，１Ｈ，ＮＨ）
（６）１３Ｃ  ＮＭＲ（１００Ｈｚ，ａｃｅｔｏｎｅ‐ｄ6，ｐｐｍ）：７９．２，８３．８（Ｃ≡Ｃ），１１９．４，１２１．９，１３３．４，１３８．４（ｐｈｅｎｙｌｅｎｅ），１６５．２，１６９．５，１７０．５（ｔｒｉａｚｉｎｅ）
（７）元素分析（Ｃ１１Ｈ６Ｃｌ2Ｎ4  分子量２６５．１０）
計算値：Ｃ：４９．８４％，Ｈ：２．２８％，Ｎ：２１．１３％
実験値：Ｃ：４９．９７％，Ｈ：２．５４％，Ｎ：２１．２２％
【００５１】
（芳香族ジアミン化合物の製造）
上記の操作により得られた結晶を原料として以下の操作により芳香族ジアミン化合物を製造した。本例における芳香族ジアミン化合物は、前記式（ＩＩ）で表される２，４‐ビス（ｐ‐アミノアニリノ）‐６‐（ｐ‐エチニルアニリノ）‐１，３，５‐トリアジンである。
【００５２】
〈操作〉
マグネット攪拌子、冷却管、滴下ロートおよび窒素導入管を備えた５００ｍＬの三口フラスコに、１００ｍＬの１，４‐ジオキサン、５．３０ｇ（０．０５０ｍｏｌ）の炭酸ナトリウムおよび５４．０７ｇ（０．５０ｍｏｌ）のｐ‐フェニレンジアミンを加え、還流温度で攪拌し溶解させた。そこに、１３．２６ｇ（０．０５０ｍｏｌ）の６‐（ｐ‐エチニルアニリノ）‐１，３，５‐トリアジン‐２，４‐ジクロリドを２５０ｍＬの１，４‐ジオキサンに溶かした溶液をゆっくりと滴下した。その後、還流温度のまま一晩攪拌した。反応混合物を１．５Ｌの熱水に投入し、生成物を析出させた。
【００５３】
これを熱水で４回、蒸留水で１回洗浄した。ろ過により回収した析出物をアセトン中で３０分間加熱還流させ、不溶分をろ別した。ろ液からアセトンを留去することにより、褐色の粗生成物を得た。これを活性炭を用いて１，４‐ジオキサン／ヘキサンの混合溶媒により２回再結晶を行い、１００℃で９時間減圧乾燥した。
【００５４】
〈結果〉
（１）形状：淡黄色粉末結晶
（２）収率：６３％（１２．９ｇ）
（３）融点：２４２〜２４４℃（硬化反応）
（４）ＦＴ‐ＩＲ（ＫＢｒ，ｃｍ−１）：３３６５（Ｎ‐Ｈ），２１０１（Ｃ≡Ｃ），１６１０（Ｃ＝Ｃ），１５７０（Ｃ＝Ｎ），１５０１（Ｃ＝Ｃ）
（５）１Ｈ  ＮＭＲ（４００ＭＨｚ，ＤＭＳО‐ｄ6，ｐｐｍ）：４．００（ｓ，１Ｈ，Ｃ≡ＣＨ），４．８１（ｓ，４Ｈ，ＮＨ２），６．５５（ｄ，４Ｈ，ｐｈｅｎｙｌｅｎｅ），７．３３-７．３５（ｍ，６Ｈ，ｐｈｅｎｙｌｅｎｅ），７．８６（ｄ，２Ｈ，ｐｈｅｎｙｌｅｎｅ），８．７１（ｓ，２Ｈ，ＮＨ），９．１９（ｓ，１Ｈ，ＮＨ）（図１参照）
（６）１３Ｃ  ＮＭＲ（１００Ｈｚ，ＤＭＳО‐ｄ6，ｐｐｍ）：７９．３，８４．１（Ｃ≡Ｃ），１１３．９，１１９．４，１２２．９，１２８．８，１３１．９，１４１．３，１４４．３（ｐｈｅｎｙｌｅｎｅ），１６３．９，１６４．２（ｔｒｉａｚｉｎｅ）（図２参照）
（７）元素分析（Ｃ２３Ｈ２０Ｎ８  分子量４０８．４６）
計算値：Ｃ：６７．６３％、Ｈ：４．９４％、Ｎ：２７．４３％
実験値：Ｃ：６７．４６％、Ｈ：４．９７％、Ｎ：２７．４５％
【００５５】
（実施例２）
（合成樹脂の製造）
本例では、本発明に係る芳香族ジアミン化合物を用いて含フッ素芳香族ポリイミドを合成した。ペルフルオロノネニル基含有ジアミン（ＦＮＤＡ）とエチニル基含有ジアミン（ＥＤＡ）を種々のモル比（総モル量２．５ｍｍｏｌ）でＮＭＰ（１０ｍＬ）に溶解させた。この溶液にビフェニルテトラカルボン酸二無水物（ＢＰＤＡ）（２．５ｍｍｏｌ）を加え、６時間反応させ、ポリアミド酸溶液を得た。この溶液をガラス板にキャストし、段階的に３００〜３５０℃まで加熱してポリイミドフィルムを作製した。
尚、反応式は図３に示した。
【００５６】
上記した通り、ペルフルオロノネニル基含有ジアミン（ＦＮＤＡ）とエチニル基含有ジアミン（ＥＤＡ）のジアミンモノマーと、テトラカルボン酸二無水物（ＢＰＤＡ）の重付加により、対数粘度が０．６〜１．３ｄＬ／ｇの高分子量のポリアミド酸を合成した。
【００５７】
これを化学イミド化することによりＮＭＰやＤＭＩなどの溶媒に可溶なポリイミド共重合体を得ることができた。また、３００℃で熱イミド化することによりポリイミド共重合体フィルムを作製することができた。熱イミド化したポリイミドについてはＥＤＡ含量５０ｍｏｌ％以上で不溶化となり、３５０℃で熱イミド化したポリイミドについてはＥＤＡ含量が２０ｍｏｌ％以上で不溶化となった。熱イミド過程でエチニル基の熱架橋反応が起こったためである。
【００５８】
ＥＤＡ含量が増加するにつれて、ガラス転移温度は２８７℃から３４１℃に増加し、熱膨張係数は４３から２０ｐｐｍ／℃に減少した。また、動的粘弾性測定では、ＥＤＡ含量が増加するにつれてガラス転移温度以上での貯蔵弾性率は高くなった。
【００５９】
フィルムの引張特性に関しては、ＥＤＡ含量が増加するにつれて引張強度が９５から１２１ＭＰａに増加し、破断伸びは７から２％に低下し、引張弾性率は５から８ＧＰａに増加した。さらに、フィルム表面の水の接触角は、ＥＤＡ含量が５０mol％まで９０°以上と高い撥水性を示し、フィルム最表面にフッ素原子団が偏析していた。
【００６０】
以上の結果から、本発明の含フッ素芳香族ポリイミドは、易加工性と耐溶剤性を有するフッ素系コーティング合成樹脂としての応用も可能であることが分かった。
上記の結果を表１に示す。
【００６１】
【表１】
0005546210.tif 000012
【００６２】
なお、上記重合における原料としてビフェニルテトラカルボン酸二無水物（ＢＰＤＡ）を例示したが、それ以外に、ピロメリト酸二無水物（ＰＭＤＡ）、ベンゾフェノンテトラカルボン酸二無水物（ＢＴＤＡ）、ジフェニルスルホンテトラカルボン酸二無水物（ＤＳＤＡ）、オキシジフタル酸二無水物（ＯＤＰＡ）、ヘキサフルオロイソプロピリデンジフタル酸二無水物（６ＦＤＡ）等についても同様の結果が得られた。
【産業上の利用可能性】
【００６３】
本発明により耐熱性及び機械的特性に優れ、しかも有機溶媒に溶解できるため、成形性にも優れた耐熱性、耐溶剤性合成樹脂の原料となる新規な芳香族ジアミン化合物及びその製造方法並びに該芳香族ジアミン化合物を原料とした合成樹脂が提供される。
【図１】
0005546210.tif 000019
【図２】
0005546210.tif 000020
【図３】
0005546210.tif 000021